FR 3124180 A1 20221223 FR 2106500 A 20210618 L’invention concerne un matériau comprenant un ou plusieurs substrats transparents et comportant un revêtement fonctionnel ou couche fonctionnelle pouvant agir sur le rayonnement solaire et/ou le rayonnement infrarouge. Le matériau selon l’invention comporte un élément absorbant en couche, en particulier qui absorbe le rayonnement solaire dans la partie visible du spectre de manière spécifique. En particulier, le matériau selon l’invention présente un profil d’absorption avec au moins un pic centré entre 480 et 549 nm, et un deuxième pic centré entre 630 nm et 779 nm. Les inventeurs ont découvert que l’ajout d’un élément en couche absorbant présentant ces deux pics d’absorption permet d’améliorer les performances thermiques, en particulier la sélectivité sans impacter fortement l’esthétique du vitrage, en particulier la transmission reste neutre. L’élément absorbant peut être incorporé à une couche déposée sur une des faces du vitrage ; ou peut être incorporé dans la matrice d’un des substrats ou de manière avantageuse incorporé dans la matrice d’au moins une feuille intercalaire de feuilletage. VITRAGE COMPRENANT UN REVETEMENT FONCTIONNEL ET UN ELEMENT ABSORBANT L’invention concerne un matériau comprenant un substrat transparent comportant un revêtement fonctionnel ou couche fonctionnelle pouvant agir sur le rayonnement solaire et/ou le rayonnement infrarouge. L'invention concerne également les vitrages comprenant ces matériaux ainsi que l'utilisation de tels matériaux pour fabriquer des vitrages d'isolation thermique et/ou de protection solaire. Dans la suite de la description, les termes « revêtement fonctionnel ou couche fonctionnelle » signifie « pouvant agir sur le rayonnement solaire et/ou le rayonnement infrarouge » c’est-à-dire apportant au matériau une propriété antisolaire et/ou bas-émissive. Cette propriété peut être apportée par un revêtement constitué d’un empilement de couches, typiquement une alternance de n couche(s) fonctionnelle(s) métallique(s) et de n+1 revêtements diélectriques. Cette propriété peut également être apportée par une couche de feuilletage, typiquement à base de PVB comportant un absorbeur dans la gamme infrarouge. Cette propriété peut aussi être apportée par un des substrats transparents en verre ou autre matière. Ces vitrages peuvent être destinés aussi bien à équiper les bâtiments que les véhicules, en vue notamment de diminuer l’effort de climatisation et/ou d’empêcher une surchauffe excessive, vitrages dits « de contrôle solaire » Selon les climats des pays où sont installés ces vitrages, notamment, selon les niveaux d’ensoleillement, les performances en termes de transmission lumineuse et de facteur solaire recherchées peuvent varier. Par conséquent, différentes gammes de vitrage caractérisées par leur niveau de transmission lumineuse sont développées. Par exemple, dans les pays où les niveaux d’ensoleillement sont élevés, il existe une demande forte de vitrage présentant une transmission lumineuse de l’ordre de 40 % et des valeurs de facteur solaire suffisamment basse. Dans les pays où les niveaux d’ensoleillement sont moins élevés, une transmission lumineuse plus élevée est recherchée. La sélectivité « S » permet d’évaluer la performance de ces vitrages. Elle correspond au rapport de la transmission lumineuse TL vis dans le visible du vitrage sur le facteur solaire FS du vitrage (S = TL vis / FS). Le facteur solaire « FS ou g » correspond au rapport en % entre l'énergie totale entrant dans le local à travers le vitrage et l'énergie solaire incidente. L’obtention d’une sélectivité élevée ne doit pas se faire au détriment de l’aspect esthétique et en particulier de la couleur. En général, on cherche à obtenir une esthétique la plus neutre possible en transmission et en réflexion extérieure, voire également en réflexion intérieure, ainsi qu’une stabilité de la couleur en angles c’est-à-dire lorsque l’observation n’est pas à la normale du vitrage. L'approche traditionnelle pour obtenir à la fois une sélectivité élevée et une excellente neutralité en couleur consiste à développer des revêtements fonctionnels de plus en plus sophistiqués. Des vitrages sélectifs connus comprennent des substrats transparents revêtus d'un revêtement fonctionnel comprenant un empilement de plusieurs couches fonctionnelles métalliques, chacune disposée entre deux revêtements diélectriques. De tels vitrages permettent d’améliorer la protection solaire tout en conservant une transmission lumineuse élevée. Ces revêtements fonctionnels sont généralement obtenus par une succession de dépôts effectués par pulvérisation cathodique éventuellement assistée par champ magnétique. De manière conventionnelle, les faces d'un vitrage sont désignées à partir de l'extérieur du bâtiment et en numérotant les faces des substrats de l'extérieur vers l'intérieur de l'habitacle ou du local qu'il équipe. Cela signifie que la lumière solaire incidente traverse les faces dans l’ordre croissant de leur numéro. Les vitrages sélectifs connus sont en général des doubles vitrages comprenant le revêtement fonctionnel situé en face 2, c’est-à-dire sur le substrat le plus à l’extérieur du bâtiment, sur sa face tournée vers la lame de gaz intercalaire. L’invention concerne spécifiquement des vitrages hautement sélectifs par exemple comprenant des revêtements fonctionnels complexes à base de couches fonctionnelles métalliques, généralement à base d’argent. En effet, les revêtements fonctionnels à base d’argent sont en général plus performants en terme de sélectivité par rapport aux autres revêtements fonctionnels réfléchissant les infrarouges connus telles que les revêtements comprenant des couches à base d’oxyde conducteur ou à base d’autres couches métalliques ou couches absorbantes dans l’IR. En revanche, ces revêtements fonctionnels à base d’argent sont qualifiés de complexes de par le nombre de couches les constituant, de par la nature des matériaux constituant ces couches et de par l’ajustement de l’épaisseur de ces couches. Il existe des revêtements antisolaires comportant 1, 2 ou 3, 4 couches à base d’argent. Les sélectivités atteintes en double vitrages grâce à ces revêtements sont respectivement de 1,2, 1,8, 2,2 et 2,25. Des empilements tri-couches d’argent sont par exemple décrits dans WO2019/015917. Les vitrages qui comportent ces empilements sont généralement légèrement verdâtres, ou jaunâtres en transmission. Une manière d’améliorer encore la sélectivité pourrait être d’augmenter encore le nombre de couches réfléchissantes dans l’IR. Cependant, la multiplication des couches d’argent affecte le spectre en transmission des vitrages, qui prennent une teinte verte ou jaune. La complexité des revêtements fonctionnels rend difficile l’obtention conjointe de bonnes performances thermiques et d’un aspect esthétique particulier, par exemple une excellente neutralité en couleur et une bonne stabilité des couleurs an angles. Enfin, la complexité de ces revêtements fonctionnels rend également difficile le maintien d’une qualité constante de production pour un revêtement fonctionnel donné. En effet, en multipliant le nombre de couches et de matériaux constituant ces revêtements fonctionnels, il est de plus en plus difficile d’adapter les réglages des conditions de dépôt afin d’obtenir des revêtements fonctionnels de couleur identique provenant de deux lots produits sur le même site de production ou de deux lots produits sur deux sites de production différents. Le document WO 2006/043026 décrit un vitrage de contrôle solaire à très basse transmission lumineuse, en particulier feuilleté comportant un revêtement de contrôle solaire (« low E ») sur une face et une couche absorbante qui absorbe les radiations de longueur d’onde supérieure à 400 nm, sur une autre face. Les couches absorbantes décrites sont à base de Ti ou NiCrN et TiN. Il est précisé que l’absorption dans le visible et l’IR est substantiellement constante sur l’ensemble du spectre de 400 nm à 100 µm. Les transmissions lumineuses obtenues sont de 14 et 15%, ce qui limite les applications de ces vitrages à des vitrages de confidentialité (« privacy glazing »). Les performances thermiques ne sont pas optimales. Le document WO 2019/097192 décrit un matériau revêtu incorporé dans un vitrage dit « de contrôle solaire » et/ou dit « bas émissif ». Le revêtement comporte une couche absorbante à base de NiCr ou TiN. Les vitrages obtenus présentent une sélectivité de l’ordre de 1,5, en configuration de double vitrage, ce qui est inférieur à l’objectif de la présente invention. Le document WO 2018/178547 décrit des vitrages dont la couleur est modifiée par l’utilisation d’un intercalaire de feuilletage coloré. Ces vitrages présentent également une trop faible sélectivité par rapport aux produits les plus performants. Le document US 5,792,559 aussi décrit des vitrages dont la couleur est modifiée par l’utilisation d’un intercalaire de feuilletage coloré. Il est connu de ce document qu’il est possible d’incorporer dans l’intercalaire en PVB, des colorants sélectifs, absorbant dans une seule longueur d’onde spécifique pour fournir une couleur souhaitée. Le document WO 2020/079375) décrit un matériau comprenant un revêtement fonctionnel sur une face et un revêtement absorbant d’ajustement colorimétrique sur une autre face. Ce revêtement absorbant présente un spectre d’absorption relativement constant dans le visible, c’est-à-dire plat ou non piqué. Le vitrage « combiné » présente une bonne esthétique mais une sélectivité diminuée par rapport au vitrage avec le revêtement fonctionnel seul. Le document WO2019/049884 décrit des filtres optiques qui bloquent les IR proches et gardent une bonne transmission dans le visible. Le domaine d’application (dispositif d'imagerie tel que les appareils photo numériques : « imaging device such as digital still cameras ») est très différent des vitrages à contrôle solaire. On connait par le document W0 2018/197821 des vitrages colorés composés d’un substrat en verre clair sur lequel est déposé un revêtement coloré dont les caractéristiques colorimétriques sont facilement ajustables et modifiables. Le revêtement comporte des nanoparticules métalliques dans une matrice inorganique d’un oxyde, par exemple TiOx:Ag. Dans les différents exemples décrits, les revêtements colorés présentent respectivement un pic d’absorption plasmonique à 550 nm, 480 nm, 520 nm, et 610 nm (Exemples A à D) et 490, 440 et 420 nm (exemples E à G). Par plasmonique, on entend une absorption liée à des effets de résonnances plasmoniques de nanoparticules d’argent dans une matrice diélectrique. Le but de l'invention est de mettre au point un vitrage antisolaire, en particulier dont la transmission est comprise entre 30 et 70%, présentant à la fois des performances thermiques améliorées, tout en garantissant l’aspect esthétique recherché. L'objectif visé par l’invention est donc d’obtenir une gamme de vitrages présentant une sélectivité très élevée tout en conservant l’aspect esthétique du vitrage, en particulier sa transmission lumineuse doit être la plus neutre possible Le demandeur a développé une nouvelle solution permettant d’atteindre ces objectifs sans interférer dans la complexité des revêtements fonctionnels actuels. La solution proposée consiste à ajouter, à une couche ou à un des éléments du vitrage (substrat ou intercalaire de feuilletage), un élément absorbant particulier qui absorbe le rayonnement solaire dans la partie visible du spectre de manière spécifique et qui permet d’améliorer les performances thermiques tout en n’impactant pas négativement les exigences esthétiques. En particulier, l’élément absorbant est tel que le vitrage comportant le matériau selon l’invention présente un profil d’absorption avec au moins deux zones d’absorption dans le visible, l’une entre 630 et 780 nm et l’autre entre 480 et 550 nm. Les inventeurs ont découvert que l’ajout d’un tel élément absorbant permet d’améliorer les performances thermiques, en particulier la sélectivité sans impacter fortement l’esthétique du vitrage, en particulier la transmission reste neutre. L’élément absorbant peut être incorporé à une couche déposée sur une des faces du vitrage ; ou peut être incorporé dans la matrice d’un des substrats ou de manière avantageuse incorporé dans la matrice d’au moins une feuille intercalaire de feuilletage. L’élément absorbant peut comprendre plusieurs colorants incorporés à des endroits différents du vitrage, par exemple un mélange de colorants incorporés dans matrice hôte et un mélange de colorant incorporés dans l’intercalaire de feuilletage. Pour caractériser le profil d’absorption du matériau selon l’invention, le spectre solaire a été divisé en 5 zones adjacentes qui couvrent le domaine UV et visible entre 300 et 780 nm : α (de 300 à 379 nm), A (de « 380 à 479 nm), B (de 480 à 549 nm), C (de 550 à 629 nm) et D (de 630 à 779 nm). Les absorptions moyennes sur chacune des 5 zones sont appelées A ext (α), A ext (A), A ext (B), A ext (C) , et A ext (D) et ont été comparées. Pour une zone Z définie entre deux longueurs d’ondes : L’invention concerne un matériau apte à équiper un bâtiment ou habitacle en délimitant un côté extérieur et un côté intérieur, comprenant au moins un substrat transparent, chaque substrat comprenant deux faces principales, le matériau comportant un revêtement fonctionnel ou couche fonctionnelle pouvant agir sur le rayonnement solaire et/ou le rayonnement infrarouge, caractérisé en ce que le matériau comporte au moins un élément en couche absorbant de telle sorte que le matériau présente, dans la gamme du spectre visible, mesuré côté extérieur, lorsque le spectre est divisé en 4 zones adjacentes : A (de « 380 à 479 nm), B (de 480 à 549 nm), C (de 550 à 629 nm) et D (de 630 à 779 nm) : - au moins une première plage d’absorption dans la zone D, et une deuxième plage d’absorption dans la zone B; - le ratio de l’absorption moyenne A ext (B) intégrée sur la plage (B) sur l’absorption moyenne A ext (C) intégrée sur la plage (C) est supérieur à 0,9 et de préférence supérieur à 1,0 ; et de manière encore préférée supérieur à 1,2 ; - le ratio de l’absorption moyenne A ext (D) intégrée sur la plage (D) sur l’absorption moyenne A ext (C) est supérieur à 1,5, et de préférence supérieur 1,8. Les inventeurs ont découvert que pour obtenir le vitrage souhaité, le matériau comportant l’élément absorbant doit présenter de préférence un profil d’absorption avec : - le rapport A ext (D) / A ext (B) supérieur à 1,2, de préférence supérieur à 1,5, de manière encore préférée compris entre 1,5 et 3,0; - le rapport A ext (B) / A ext (A) supérieur à 1,0 de préférence supérieur à 1,2 ; - le rapport A ext (D) ) / A ext (A) supérieur à 1, de manière préférée supérieur à 1,3 de manière encore préférée supérieur à 1,8 ; - le rapport A ext (α) / A ext (A) supérieur à 1,0 de manière préférée supérieur à 1,2, de manière encore préférée supérieur à 1,4 ; - le rapport A ext (α) / A ext (C) supérieur à 1,5 de manière préférée supérieur à 2,0. Le ratio de l’absorption moyenne A ext (A) ) intégrée sur la plage (A) sur l’absorption moyenne A ext (C) intégrée sur la plage (C) peut être supérieur à 1,2, de préférence supérieur à 1,4. Par élément en couche absorbant, on entend aussi bien des couches fines déposées par exemple par magnétron « sputtering » ou voie humide, que des éléments tels qu’un substrat absorbant ou un intercalaire de feuilletage absorbant. De manière particulière, l’élément en couche absorbant comporte au moins deux substances absorbant dans le visible, dispersées ou dissoutes dans une matrice qui peut être de nature organique, inorganique ou hybride. En particulier, les substances absorbantes dans le visible peuvent être des colorants solubles ou des pigments (insolubles). Lorsque le matériau selon l’invention comprend au moins deux substrats transparents, le revêtement fonctionnel est, de préférence, disposé en face intérieure du substrat le plus extérieur ( face 2 ). Lorsque le matériau selon l’invention comprend au moins deux substrats transparents et un intercalaire de feuilletage, l’élément en couche absorbant peut être l’intercalaire de feuilletage comportant au moins une substance absorbant dans le visible. Avantageusement, le matériau selon l’invention comporte au moins une substance absorbante incorporée dans une couche déposée sur l’une des faces du au moins un substrat. La couche peut en particulier être déposée par voie liquide. Selon un mode de réalisation de l’invention, le revêtement fonctionnel ou couche fonctionnelle est un intercalaire de feuilletage teinté. Selon un autre mode de réalisation, le revêtement fonctionnel ou couche fonctionnelle est un empilement de couches minces déposées par magnétron. Dans ce cas, l’empilement comprend généralement une ou plusieurs couches fonctionnelles métalliques, en particulier à base d’Ag, chacune disposée entre deux revêtements diélectriques. Toutefois, le revêtement fonctionnel peut être remplacé par un autre élément du vitrage apportant la fonction antisolaire et/ou bas-émissive. Par exemple, cette fonction peut être apportée par des intercalaires de feuillage, des couches déposées par voie chimique en phase vapeur (« CVD »), des résines, ou par le substrat : verre teinté ou verre en matière organique polymérique. Généralement, le substrat est en verre, notamment silico-sodo-calcique ou en matière organique polymérique. Le matériau selon l’invention peut présenter une transmission lumineuse comprise entre 30 et 80%, en particulier comprise entre 45 et 75 %. Avantageusement, le matériau présente un indice colorimétrique a*T compris entre -6 et 1, de préférence entre -4 et 0 et un indice colorimétrique b*T compris entre -5 et 5 et de préférence entre -3 et 3. De manière particulière, le matériau présente un indice colorimétrique a*Rext compris entre -6 et 1, de préférence entre -4 et 0 et un indice colorimétrique b*Rext compris entre -6 et 1 et de préférence entre -5 et 0. Toutes les caractéristiques lumineuses décrites sont obtenues selon les principes et méthodes de la norme européenne EN 410 se rapportant à la détermination des caractéristiques lumineuses et solaires des vitrages utilisés dans le verre pour la construction. Les caractéristiques lumineuses sont mesurées selon l’illuminant D65 à 2° perpendiculairement au matériau monté dans un double vitrage (sauf indications contraires) : - TL correspond à la transmission lumineuse dans le visible en %, - R ext correspond à la réflexion lumineuse extérieure dans le visible en %, observateur côté espace extérieur, - l’absorption est mesurée côté extérieur et répond à la formule : A ext =1-TL-R ext - a*T et b*T correspondent aux couleurs en transmission a* et b* dans le système L*a*b*, - a*R ext et b*R ext correspondent aux couleurs en réflexion a* et b* dans le système L*a*b*, observateur côté espace extérieur. Les vitrages selon l’invention sont montés sur un bâtiment ou un véhicule. L’invention concerne donc également un vitrage monté sur un véhicule ou sur un bâtiment. Un vitrage pour le bâtiment délimite en général deux espaces, un espace qualifié d’« extérieur » et un espace qualifié d’« intérieur ». On considère que la lumière solaire entrant dans un bâtiment va de l’extérieur vers l’intérieur. Dans une configuration de double vitrage, la présente invention permet d’obtenir une sélectivité S très élevée (en DGU) notamment supérieure à 2,0 voire supérieure à 2,2, un facteur solaire (FS), inférieur à 30 %, voire inférieur à 28%, des couleurs neutres en transmission et en réflexion extérieure . A défaut de stipulation spécifique, les expressions « au-dessus » et « en-dessous » ne signifient pas nécessairement que deux couches et/ou revêtements sont disposés au contact l'un de l'autre. Lorsqu’il est précisé qu’une couche est déposée « au contact » d’une autre couche ou d’un revêtement, cela signifie qu’il ne peut y avoir une (ou plusieurs) couche(s) intercalée(s) entre ces deux couches (ou couche et revêtement). Dans la présente description, sauf autre indication, l’expression « à base de », utilisée pour qualifier un matériau ou une couche quant à ce qu’il ou elle contient, signifie que la fraction massique du constituant qu’il ou elle comprend est d’au moins 50%, en particulier au moins 70%, de préférence au moins 90%. Le revêtement fonctionnel peut comprendre une ou plusieurs couches fonctionnelles métalliques, de préférence à base d’argent, chacune disposée entre deux revêtements diélectriques. Le revêtement fonctionnel peut notamment comprendre une, deux, trois ou quatre couches fonctionnelles métalliques. Selon ces modes de réalisation : - le revêtement fonctionnel comprend au moins une couche métallique fonctionnelle à base d'argent, ou - le revêtement fonctionnel comprend au moins deux couches métalliques fonctionnelles à base d'argent, ou - le revêtement fonctionnel comprend au moins trois couches métalliques fonctionnelles à base d'argent. Les couches fonctionnelles métalliques à base d’argent comprennent au moins 95,0 %, de préférence au moins 96,5 % et mieux au moins 98,0 % en masse d’argent par rapport à la masse de la couche fonctionnelle. De préférence, une couche métallique fonctionnelle à base d’argent comprend moins de 1,0 % en masse de métaux autres que de l’argent par rapport à la masse de la couche métallique fonctionnelle à base d’argent. Le revêtement fonctionnel peut être remplacé par une couche fonctionnelle pouvant agir sur le rayonnement solaire et/ou le rayonnement infrarouge. Par couche fonctionnelle, il peut s’agir d’un intercalaire de feuilletage type PVB comportant un absorbeur dans la gamme infrarouge, tel qu’un pigment organique ou des particules absorbantes (nanoparticule ITO, film de protection solaire 3M™ Prestige) Les substrats transparents selon l’invention sont de préférence en un matériau rigide minéral, comme en verre, ou organiques à base de polymères (ou en polymère). Le substrat est de préférence une feuille de verre. Le substrat est de préférence transparent, incolore (il s’agit alors d’un verre clair ou extra-clair) ou coloré, par exemple en bleu, gris ou bronze. Le verre est de préférence de type silico-sodo-calcique, mais il peut également être en verre de type borosilicate ou alumino-borosilicate et peut aussi s’agir d’un verre organique. Le substrat possède avantageusement au moins une dimension supérieure ou égale à 1 m, voire 2 m et même 3 m. L’épaisseur du substrat varie généralement entre 0,5 mm et 19 mm, de préférence entre 0,7 et 9 mm, notamment entre 2 et 8 mm, voire entre 4 et 6 mm. Le substrat peut être plan ou bombé, voire flexible. L’invention concerne un vitrage comprenant un matériau selon l’invention. Le vitrage est de préférence sous forme de vitrage monolithique, double, feuilleté et/ou multiple. Les détails et caractéristiques avantageuses de l’invention ressortent des exemples non limitatifs suivants avec référence aux figures, dans lesquelles : Les à représentent les différentes configurations selon l’invention. Les à représentent les profils en transmission et en absorption des matériaux selon les exemples de réalisation. Les à représentent les profils en transmission et en absorption des matériaux selon les exemples comparatifs. Exemples En se référant aux à 9, on peut visualiser différentes configurations envisageables. représente un simple vitrage revêtu d’une couche. L’élément absorbant peut être constitué par le substrat ou par la couche. Ce mode de réalisation convient particulièrement pour le cas des substrats flexibles. Les modes de réalisation selon les à 5 comportent deux substrats assemblés à l’aide d’un intercalaire de feuilletage. Il s’agit de vitrages feuilletés. L’élément absorbant peut être soit constitué par un des substrats (de préférence le substrat extérieur) ( ), soit par une couche déposée sur le verre ou sur l’intercalaire de feuilletage. La représente la configuration : verre/intercalaire/couche fonctionnelle/verre. La représente la configuration : verre / couche absorbante / intercalaire / couche fonctionnelle / verre. La représente la configuration verre / couche absorbante / intercalaire / couche fonctionnelle / verre / couche basse émissive Les et 7 représentent un double vitrage. A la , un revêtement fonctionnel est déposé en face 2, sur le substrat en verre. A la , un revêtement fonctionnel est déposé sur une couche absorbante elle-même préalablement déposée sur le substrat extérieur (face 2). Les et 9 représentent un double vitrage feuilleté. La représente la configuration : verre / intercalaire / verre / couche fonctionnelle / cavité / verre. La représente la configuration : verre / couche absorbante / intercalaire / verre / couche fonctionnelle / cavité / verre. Exemples Exemple 1 I. Revêtement fonctionnel (RF1) Un revêtement fonctionnel à deux couches d’Ag a été déposé grâce à un dispositif de pulvérisation cathodique assisté par champ magnétique (magnétron), sur un substrat en verre sodo-calcique clair d’une épaisseur de 4 mm. Il présente un empilement : Verre / Di1 / CF1 / B1 / Di2 / CF2 / B2 / Di3, où : - les couches métalliques fonctionnelles (CF) sont des couches d’argent (Ag) ; les couches de blocage (B) sont des couches métalliques en NiCr ; les revêtements diélectriques (Di) comprennent des couches à base d’oxyde mixte de zinc et d’étain (SnZnOx), des couches de nitrure de Silicium (Si3N4), et des couches en oxyde de zinc (ZnO). II. Élément absorbant en couche (A1) Une couche absorbante est déposée par voie liquide sur un deuxième substrat en verre sodo-calcique clair d’une épaisseur de 4 mm d’épaisseur de la manière suivante : Une composition liquide est préparée en mélangeant les éléments suivants (colorants et matrice) dans les quantités suivantes : Composant Portion par masse Sigma-Aldrich, 4-methyl-2-pentanone (MIBK), solvant 69,7544 PMMA MW120000, Sigma-Aldrich 30,0000 eosine disodique, solution aqueuse 2% 0,044 Epolin, Epolight 4037, poudre 0,048 Epolin, Epolight 3801, poudre 0,142 Epolin, Epolight 6084, poudre 0,0096 Epolin, Epolight 5839, poudre 0,002 La composition est appliquée à température ambiante, sur le substrat en verre à l’aide d’un appareil de type Applicateur de film (ou « bar coater » selon le terme anglo-saxon) Baker réglable de la marque Elcometer. On ajuste la hauteur de barre pour atteindre une épaisseur sèche de 50 µm. La couche est séchée à température ambiante pendant une nuit. III. Configuration du vitrage. Un vitrage feuilleté multiple a été assemblé de manière traditionnelle, au moyen d’un film Eastman, Saflex RB41 (PVB non teinté) de 0,76 mm d’épaisseur de manière à obtenir l’assemblage tel que représenté à la Il présente, de l’extérieur vers l’intérieur : : Substrat 1 /couche absorbante / intercalaire de feuilletage / substrat 2 / RF// cavité / substrat 3 dans lequel l’espace intercalaire est de 16 mm et est remplie de 90% d’argon. Exemple 2 I. Revêtement fonctionnel (RF2) Un revêtement fonctionnel à trois couches d’Ag a été déposé grâce à un dispositif de pulvérisation cathodique assisté par champ magnétique (magnétron), sur un substrat en verre sodo-calcique clair d’une épaisseur de 4 mm. Il présente un empilement : Verre / Di1 / CF1 / B1 / Di2 / CF2 / B2 / Di3 / CF3 / B3 / Di4 dans lequel les couches métalliques fonctionnelles (CF) sont des couches d’argent (Ag) ; Les couches de blocage (B) sont des couches métalliques en NiCr ; les revêtements diélectriques (Di) comprennent des couches à base d’oxyde mixte de zinc et d’étain (SnZnOx), des couches de nitrure de Silicium ( Si3N4 ), et des couches en oxyde de zinc (ZnO). Un exemple précis d’un tel empilement est décrit à l’exemple 7 de la demande WO2019/015917. II. Élément absorbant (A2) L’élément absorbant est constitué par un intercalaire de feuilletage teinté à l’aide de colorants de tel sorte qu’il présente, lorsqu’il est laminé entre deux substrats en verre clair une absorption (A ext ) répartie entre les zones : alpha : 75 A : 31 B : 39 C : 27 D : 67 III. Configuration du vitrage. Un vitrage feuilleté multiple a été assemblé de manière traditionnelle de manière à obtenir l’assemblage tel que représenté à la . Il présente, de l’extérieur vers l’intérieur : Substrat 1 / intercalaire de feuilletage absorbant / substrat 2 / RF// cavité / substrat 3 dans lequel l’espace intercalaire est de 16 mm et est rempli de 90% d’argon. Exemple 3 I. couche fonctionnel (RF3) Un revêtement fonctionnel à une couche d’Ag a été déposé grâce à un dispositif de pulvérisation cathodique assisté par champ magnétique (magnétron), sur un substrat en verre sodo-calcique clair d’une épaisseur de 4 mm. Il présente un empilement : Verre / Di1 / CF1 / B1 / Di2 , où : - la couche métallique fonctionnelle (CF) est une couche d’argent (Ag) ; la couche de blocage (B) est une couche métallique en NiCr ; les revêtements diélectriques (Di) comprennent des couches à base d’oxyde mixte de zinc et d’étain (SnZnOx), des couches de nitrure de Silicium (Si3N4), et des couches en oxyde de zinc (ZnO). II. Élément absorbant et fonctionnel (A3) Un intercalaire de feuilletage teinté en PVB « saflex SG » dont l’épaisseur est de 0,38 mm, est utilisé. Cet intercalaire présente à la fois les propriétés de revêtement fonctionnel car il absorbe dans le spectre IR et d’élément absorbant car il est absorbant dans le visible. III. Elément absorbant supplémentaire (A1) Une couche absorbante identique à celle de l’exemple 1 est déposée par voie liquide sur autre substrat. IV configuration Un vitrage feuilleté multiple a été assemblé de manière traditionnelle de manière à obtenir l’assemblage tel que représenté à la . Il présente la configuration suivante : Verre / CA(A1) / PVB (A3) / verre / RF3 / cavité / verre Exemple 4 I. Revêtement fonctionnel (RF1) Un revêtement fonctionnel à deux couches d’Ag a été déposé grâce à un dispositif de pulvérisation cathodique assisté par champ magnétique (magnétron), sur un substrat en verre sodo-calcique clair d’une épaisseur de 4 mm. Il présente un empilement : Verre / Di1 / CF1 / B1 / Di2 / CF2 / B2 / Di3, où : - les couches métalliques fonctionnelles (CF) sont des couches d’argent (Ag) ; les couches de blocage (B) sont des couches métalliques en NiCr les revêtements diélectriques (Di) comprennent des couches à base d’oxyde mixte de zinc et d’étain (SnZnOx), des couches de nitrure de Silicium (Si3N4), et des couches en oxyde de zinc (ZnO). II. Éléments absorbants Deux éléments apportent de l’absorption : Une couche absorbante est réalisée de la manière suivante (A4): une composition liquide est préparée en mélangeant les éléments suivants dans les quantités suivantes : Composant Portion par masse Sigma-Aldrich, Tetrahydrofuran, solvant 89,812 Eastman, Saflex RB41 coupé en morceaux 10,000 Epolin, Epolight 4101, poudre 0,015 Epolin, Epolight 3801, poudre 0,149 Epolin, Epolight 6084, poudre 0,0238 La composition est appliquée à température ambiante, sur le substrat en verre à l’aide d’un appareil de type tire-film de la marque elcometer. On ajuste la hauteur de barre pour atteindre une épaisseur sèche de 50 µm. La couche est séchée à température ambiante pendant une nuit. Un intercalaire de feuilletage teinté en PVB, de type « Vanceva Coral Rose (RB17 8078) est utilisé (A5) de 0,38 mm. III. Configuration du vitrage Un vitrage multiple est réalisé, comme illustré à la . Le substrat portant la couche absorbante (A5) est feuilleté avec l’intercalaire de feuilletage teinté (A5) avec le substrat portant la couche fonctionnelle (RF1), la couche absorbante disposée en face 2 et la couche fonctionnelle disposée en face 4. Un double vitrage est réalisé avec un troisième substrat en verre en ménageant une cavité de 16mm remplie de 90% d’argon, de manière à former la structure : Verre / couche absorbante (A5) / PVB absorbant (A6) / verre / RF1 / cavité / verre Résultats : L’absorption moyenne (A ext ) entre deux longueurs d’ondes des différentes configurations a été calculée pour chaque zone selon la formule : Pour une chaque zone Z définie entre et reprise dans le tableau ci-dessous. Zones Plage de longueur d’onde (nm) Absorption moyenne (%) Ex. 1 Absorption moyenne (%) Ex. 2 Absorption moyenne (%) Ex. 3 Absorption moyenne (%) Ex. 4 α 300 à 379 95 89 95 95 A 380 à 479 60 47 63 59 B 480 à 549 47 49 48 45 C 550 à 629 40 40 44 42 D 630 à 779 86 79 87 83 Contre-exemples : Les contre-exemples 1 et 2 comportent un revêtement fonctionnel mais pas de couche absorbante. Contre-exemple C1 Un vitrage feuilleté multiple similaire à l’exemple 1 mais sans la couche absorbante a été réalisé tel que représenté à la Il présente, de l’extérieur vers l’intérieur: Substrat 1 / intercalaire de feuilletage clair / substrat 2 / RF1// cavité / substrat 3 dans lequel l’espace intercalaire est de 16 mm et est rempli de 90% d’argon. Contre-exemple C2 Un vitrage feuilleté multiple similaire à l’exemple 2, a été réalisé, mais en remplaçant le PVB absorbant par un PVB clair. Il présente, de l’extérieur vers l’intérieur ( ): Substrat 1 / intercalaire de feuilletage clair / substrat 2 / RF2// cavité / substrat 3 dans lequel l’espace intercalaire est de 16 mm et est rempli de 90% d’argon. Contre-exemple C3 Une structure double vitrage selon l’exemple Inv 2 du document WO 2020/079375 a été réalisée. Elle comporte une couche absorbante d’ajustement colorimétrique (CN2) en face 1, un revêtement fonctionnel bi-couches Ag en face 2. La couche absorbante CN2 est un empilement verre/ Si 3 N 4 /SiO 2 / Si 3 N 4 /SnZnN/ Si 3 N 4 . La structure présente la configuration : Couche absorbante/Verre / RF / cavité / verre Contre-exemple C4 Une structure feuilletée selon le document WO 2018/178547 a été réalisée. Un revêtement fonctionnel bi-couche Ag est déposé sur une face d’un substrat en verre. Une couche polymérique comportant un colorant de type anthraquinone est déposée sur une face d’un deuxième substrat en verre. La structure feuilletée suivante est réalisée avec un intercalaire en PVB non coloré (fig .4): Substrat 1 / couche polymérique / PVB clair / RF 8/ substrat 2 L’absorption moyenne a été calculée pour chaque zone et reprise dans le tableau 2 ci-dessous. Zones Plage de longueur d’onde (nm) Absorption moyenne (%) C1 Absorption moyenne (%) C2 Absorption moyenne (%) C3 Absorption moyenne (%) C4 α 300 à 379 94 95 67 93 A 380 à 479 26 26 29 52 B 480 à 549 15 16 25 24 C 550 à 629 19 20 29 33 D 630 à 779 32 31 39 52 Les rapports des différentes zones du spectre ont été calculées pour les exemples selon l’invention et pour les exemples comparatifs dans le tableau 3 : Ex 1 Ex 2 Ex 3 Ex 4 C1 C2 C3 C4 B/C 1,17 1,24 1,09 1,08 0,78 0,82 0,72 0,88 D/C 2,17 1,99 1,98 2,00 1,71 1,53 1,55 1,33 D/B 1,84 1,60 1,82 1,85 2,18 1,86 2,15 1,51 A/C 1,52 1,18 1,44 1,41 1,36 1,31 1,56 1,01 α/C 2,40 2,24 2,17 2,30 5,00 4,74 2,78 2,33 I V. Performances « contrôle solaire » et colorimétrie Le tableau 4 ci-dessous liste les principales caractéristiques optiques obtenues : Ex1 Ex 2 Ex 3 Ex 4 C1 C2 C3 C4 TL (%) 49,2 49,4 47,4 49,3 70,8 68,4 52 45,5 a*T -3.1 -0,9 -4,7 -4,8 -2,8 -2,4 -4,0 -7,3 b*T 2,8 1,3 0,3 1,6 2,5 2,0 -0,4 0,3 Rext (%) 8,3 9,1 7,2 8,3 0,0 13,4 18 21,8 a*Rext -0,3 -1.9 -1,0 -0,9 -4,2 -4,7 -0,1 -6,4 b*Rext -3,2 -5.4 -1,8 -4,1 -8,7 -6,5 -2,3 -1,3 g (%) 21,7 21,7 22,4 22,5 39,0 33,0 30 30,6 sélectivité 2.3 2.3 2,1 2,2 1,8 2,1 1,7 1,5 D’autres configurations (double, triple, feuilleté, ..) peuvent être réalisées sans sortir du cadre de la présente invention. Dans le cas d’une configuration double, toute configuration peut être appropriée, telle que par exemple 4/16/4, 6/16/4. L’épaisseur de la cavité peut varier ainsi que sa composition qui peut être aussi 100% air. Dans le cas d’un double vitrage (DGU), l’élément absorbant peut être disposé en face 1 ou en face 2 et le revêtement fonctionnel de préférence en face 2. Dans le cas d’un feuilleté où l’élément absorbant est incorporé dans l’intercalaire de feuilletage, le revêtement fonctionnel peut être déposé soit sur la face 2 du premier substrat ou déposé sur la face intérieure de l’intercalaire de feuilletage. L’élément absorbant peut être introduit sous forme de colorant soluble, de pigment, de nanoparticules métalliques, de nanoparticules semi-conductrices, ... etc. L’élément absorbant peut être incorporé dans une couche déposée par voie liquide ou voie sèche. L’élément absorbant peut être introduit dans la matrice en verre de l’un des substrats, de préférence le substrat 1 tourné vers l’extérieur. L’élément absorbant peut comprendre plusieurs colorants qui peuvent être introduits dans des éléments différents du vitrage tel que par exemple un pigment dans une couche et un autre pigment dans un intercalaire de feuilletage. Le revêtement fonctionnel pourrait être à base de 1 ou 2 couches d’Ag. Les couches barrières peuvent être en NiCr au lieu de Ti. Matériau apte à équiper un bâtiment ou habitacle en délimitant un côté extérieur et un côté intérieur, comprenant au moins un substrat transparent, chaque substrat comprenant deux faces principales, le matériau comportant un revêtement fonctionnel ou couche fonctionnelle pouvant agir sur le rayonnement solaire et/ou le rayonnement infrarouge, caractérisé en ce que le matériau comporte au moins un élément en couche absorbant de telle sorte que le matériau présente, dans la gamme du spectre visible, mesuré côté extérieur, lorsque le spectre est divisé en 4 zones adjacentes : A (de « 380 à 479 nm), B (de 480 à 549 nm), C (de 550 à 629 nm) et D (de 630 à 779 nm) : - au moins une première plage d’absorption dans la zone D, et une deuxième plage d’absorption dans la zone B; - le ratio de l’absorption moyenne A ext (B) intégrée sur la plage (B) sur l’absorption moyenne A ext (C) intégrée sur la plage (C) est supérieur à 0,9 et de préférence supérieur à 1,0 ; - le ratio de l’absorption moyenne A ext (D) ) intégrée sur la plage (D) sur l’absorption moyenne A ext (C) est supérieur à 1,5, et de préférence supérieur 1,8. Matériau selon la revendication 1, caractérisé en ce que le rapport entre l’absorption moyenne A ext (D) ) intégrée sur la plage (D) et l’absorption moyenne A ext (B) intégrée sur la plage (B) est supérieur à 1,2, de préférence supérieur à 1,5. Matériau selon l’une quelconque des revendications précédentes, caractérisé en ce que le ratio de l’absorption moyenne A ext (A) ) intégrée sur la plage (A) sur l’absorption moyenne A ext (C) intégrée sur la plage (C) est supérieur à 1,2, de préférence supérieur à 1,4. Matériau selon l’une quelconque des revendications précédentes, caractérisé en ce que le matériau présente, en outre, une plage d’absorption dans les longueurs d’onde comprises entre 300 et 379 nm (zone α), de telle sorte que le ratio de l’absorption moyenne A ext (α) intégrée sur la plage (α) sur l’absorption moyenne A ext (C) intégrée sur la plage (C) est supérieur à 1,5, et de préférence 2,0. Matériau selon l’une quelconque des revendications précédentes, caractérisé en ce que l’élément absorbant en couche comporte au moins deux substances absorbant dans le visible dispersées ou dissoutes dans une matrice, Matériau selon la revendication 1, comprenant au moins deux substrats transparents et un intercalaire de feuilletage, caractérisé en ce que l’élément en couche absorbant est un intercalaire de feuilletage comportant au moins une substance absorbant dans le visible. Matériau selon l’une quelconque des revendications précédentes, caractérisé en ce que au moins une substance absorbante est incorporée dans une couche déposée sur l’une des faces du au moins un substrat. . Matériau selon l’une quelconque des revendications précédentes, caractérisé en ce que le revêtement fonctionnel ou couche fonctionnelle est un intercalaire de feuilletage teinté. . Matériau selon l’une quelconque des revendications 1 à 7, caractérisé en ce que le revêtement fonctionnel ou couche fonctionnelle est un empilement de couches minces déposées par magnétron. Matériau selon la revendication précédente, caractérisé en ce que l’empilement de couches minces comprend une ou plusieurs couches fonctionnelles métalliques, chacune disposée entre deux revêtements diélectriques. Matériau selon la revendication précédente, comprenant au moins deux substrats transparents, caractérisé en ce que l’empilement de couches minces est disposé en face intérieure du substrat le plus extérieur ( face 2 ) lorsque les faces sont numérotées de l’extérieur vers l’intérieur. Matériau selon l'une quelconque des revendications précédentes, caractérisé en ce que le substrat est en verre, notamment silico-sodo-calcique ou en matière organique polymérique. . Matériau selon l’une quelconque des revendications précédentes, caractérisé en ce qu’il présente un indice colorimétrique a*T compris entre -6 et 1, de préférence entre -4 et 0 et un indice colorimétrique b*T compris entre -5 et 5 et de préférence entre -3 et 3. . Matériau selon l’une quelconque des revendications précédentes, caractérisé en ce qu’il présente un indice colorimétrique a*Rext compris entre -6 et 1, de préférence entre -4 et 0 et un indice colorimétrique b*Rext compris entre -6 et 1 et de préférence entre -5 et 0. Vitrage comprenant un matériau selon l’une quelconque des revendications précédentes, caractérisé en ce qu'il est sous forme de vitrage monolithique, double, feuilleté et/ou multiple.